(57)【要約】  少なくとも一つの電子輸送性化合物、少なくとも一つの正孔輸送性化合物、及び、希土類金属イオン化合物を含む、有機ＬＥＤ様の発光層であって、その発光層は、少なくとも一つの励起子伝導性化合物をさらに含む。【特許請求の範囲】
【請求項１】
少なくとも一つの電子輸送性化合物、少なくとも一つの正孔輸送性化合物、及び、少なくとも一つの希土類金属イオン化合物を含む、発光層を備えた照明ユニットであって、該発光層は、少なくとも一つの励起子伝導性化合物をさらに含む、照明ユニット。
【請求項２】
前記励起子伝導性化合物は、前記電子輸送性化合物、前記正孔輸送性化合物、又はそれら両方のいずれかよりもエネルギー的により低い三重項の水準を有する、請求項１に記載の照明ユニット。
【請求項３】
前記励起子伝導性化合物は、前記希土類金属イオンの共鳴準位よりもエネルギー的により高い三重項の水準を有する、請求項１又は２に記載の照明ユニット。
【請求項４】
前記励起子伝導性化合物の（真空の準位に対するＶ単位の）酸化ポテンシャルは、前記正孔輸送性化合物の還元ポテンシャルよりも低く、且つ、前記励起子伝導性化合物の（真空の準位に対するＶ単位での）還元ポテンシャルは、前記電子輸送性化合物の還元ポテンシャルよりも高い、請求項１乃至３のいずれか一項に記載の照明ユニット。
【請求項５】
前記発光層の厚さは、≧０ｎｍ且つ≦６０ｎｍ、好ましくは≧５ｎｍ且つ≦４０ｎｍ、及び、最も好適な≧１０ｎｍ且つ≦３０ｎｍである、請求項１乃至４のいずれか一項に記載の照明ユニット。
【請求項６】
前記発光層における前記励起子伝導性化合物の濃度は、前記電子輸送性化合物、前記正孔輸送性化合物のいずれかの濃度よりも高いか、又は、それら両方の濃度よりも高い、請求項１乃至５のいずれか一項に記載の照明ユニット。
【請求項７】
前記正孔輸送性化合物は、式Ｉ、式ＩＩ、式ＩＩＩの一般的な構造を備えた分子又はそれらの混合物を含有する群より選択される：
【化１】
2007536758.tif 000017
（式中、Ｒ１、Ｒ２、及び／又はＲ３は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群の中から選択される。）
【化２】
2007536758.tif 000018
（式中、Ｒ１、Ｒ２、及び／又はＲ３は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群の中から選択される。）、
【化３】
2007536758.tif 000019
（式中、Ｒ１、Ｒ２、Ｒ３、Ｒ４、Ｒ５、及び／又はＲ６は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群の中から選択される。）、請求項１乃至６のいずれか一項に記載の照明ユニット。
【請求項８】
前記電子輸送性化合物は、式ＩＶ、式Ｖ、式ＶＩ、式ＶＩＩの一般的な構造を備えた分子又はそれらの混合物を含有する群より選択される：
【化４】
2007536758.tif 000020
（式中、Ｒ１、Ｒ２、及び／又はＲ３は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群より選択される。）、
【化５】
2007536758.tif 000021
（式中、Ｒ１、Ｒ２、及び／又はＲ３は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群より選択される。）、
【化６】
2007536758.tif 000022
（式中、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、及び／又はＲ１５は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群より選択される。）、
【化７】
2007536758.tif 000023
（式中、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、及び／又はＲ１６は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群より選択される。）、請求項１乃至７のいずれか一項に記載の照明ユニット。
【請求項９】
前記励起子伝導性化合物は、式ＶＩＩＩの一般的な構造を備えた分子又はそれらの混合物を含有する群より選択される：
【化８】
2007536758.tif 000024
（式中、Ｒ１、Ｒ２、Ｒ３、及び／又はＲ４は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群の中から選択される。）、請求項１乃至８のいずれか一項に記載の照明ユニット。
【請求項１０】
家庭の用途、
店舗の照明、
住宅の照明、
アクセント照明、
スポット照明、
劇場の照明、
ファイバー光学部品の用途、
投射系、
セルフリットディスプレイ、
ピクセル化されたディスプレイ、
セグメントに分けられたディスプレイ、
警戒標識、
医療の照明の用途、
指示器の標識、及び
装飾用の照明、
に用いる請求項１乃至９のいずれか一項に記載の発光層を含む照明ユニット。
【発明の詳細な説明】
【技術分野】
【０００１】
この発明は、電界発光性化合物（electroluminescent  compound）に、及び、特に、有機ＬＥＤ（ＯＬＥＤ）に使用される電界発光性化合物に、関する。
【背景技術】
【０００２】
ＯＬＥＤは、通常、金属錯体を含み、その金属錯体においては、中心金属イオンの原子が、一個以上の適切な配位子によって配位される。ＯＬＥＤにおけるルミネッセンスは、通常、ある一定の分子が存在しており、それら分子が、正孔を輸送する性質を有し、且つ、他の分子が、存在しており、電子を輸送する性質を有するという点で、成し遂げられる。これらの分子は、通常、有機分子である。正孔及び電子の再結合によって、適切な分子が、より高い状態へ励起される。そして、その励起エネルギーは、それら金属錯体において束縛された金属イオンへ伝達される。そして、これらの金属イオンは、放射性の脱励起を経験すると共に光を放出する。
【０００３】
適切な錯体においては、それら錯体は、例えば、中心金属イオンとしてユーロピウム（ＩＩＩ）及びテルビウム（ＩＩＩ）を含有するが、７５％と同程度の光ルミネッセンスの収率（yield）が、見出されてきた。しかしながら、これらの錯体が、ＯＬＥＤにおいて使用されたとき、そのルミネッセンスの収率は、劇的に降下した。
【０００４】
本発明者等は、これらの現象を注意深く研究してきており、且つ、ＯＬＥＤにおいては、必ずしも全ての利用可能な錯体の分子が励起されるのではないという結論に達してきた。さらには、その金属イオンがすでに励起状態にある錯体の配位子が、もう一度励起されるという可能性は、むしろ高い。通常、この錯体における中心金属イオンの原子は、付加的なエネルギーを受容することができず、そして、そのエネルギーは、その配位子の基底状態への無輻射遷移において浪費される。この飽和の効果のおかげで、その浪費された蛍光又はルミネッセンスは、起こり得ない。
【発明の開示】
【発明が解決しようとする課題】
【０００５】
従って、本発明の目的は、電界発光性化合物を提供することであり、その電界発光性化合物は、より高い光ルミネッセンスを有することに適切なものであり、且つ、このような電界発光性化合物を有する電界発光性デバイス（electroluminescent  device）及びこのような電界発光性デバイスを有する照明ユニット（lighting  unit）を提供することである。
【課題を解決するための手段】
【０００６】
この目的は、少なくとも一つの電子輸送性化合物（electron  transporting  compound）、少なくとも一つの正孔輸送性化合物（hole  transporting  compound）及び少なくとも一つの希土類金属イオン化合物（rare  earth  metal  ion  compound）を含む発光層（light  emitting  layer）を備えた照明ユニットによって達成されるが、それによって、その発光層は、さらには、少なくとも一つの励起子伝導性化合物（exciton  conducting  compound）を含む。これらの化合物は、異なる分子種であり得るか、又は、それらは、その金属錯体の異なる配位子であり得るか、いずれかである。
【０００７】
本発明の意義における“希土類金属イオン化合物”は、特に、その希土類金属イオンが、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕのイオン又はそれらの混合物を含む群より選択されることを意味する。
【発明を実施するための最良の形態】
【０００８】
少なくとも一つの励起子伝導性化合物を使用することによって、その励起エネルギーを、その金属イオンが、すでにその励起状態にあるという場合に、この励起子伝導性化合物へ伝達することができ、それによって、その金属イオンの二重の又は多重の励起及びそれら飽和の効果を予防する。本発明の意義における励起子伝導性化合物は、特に、例えば、その発光層における正孔及び電子の再結合のおかげの、励起を、伝達することができる化合物である。
【０００９】
本発明の励起子伝導性化合物の機能的な原理を、今、より詳細に記述することにする：。
【００１０】
本発明は、発光層を備えた照明ユニットに適用可能なものであり、それらの層は、希土類金属イオン化合物を含む。これらの希土類金属イオンは、通常、配位子へ束縛される；しかしながら、それら希土類金属イオンとそれら配位子との間の結合は、一次の近似においては、励起が、その金属イオン又はそれら配位子の一個のいずれかに局在化されるものであると考慮することができるほど、弱いものである。これは、例えば、イリジウムイオンを使用する、錯体と対照的な状態にあり、そこでは、多かれ少なかれ共有結合が、存在しており、且つ、励起が、従って、全体として、その錯体にわたって分配される。
【００１１】
正孔と電子との間の再結合の場合には、それら配位子の一個の励起が、起こる。それらの場合のほぼ１００％で、重イオン効果（heavy-ion  effect）のおかげで、交換交差が、生じ、このようにそのエネルギーは、最低三重項状態（lowest  triplet  state）に到達することを、示してきた。そして、この三重項状態は、そのエネルギーを、それら希土類金属イオンへ伝達する；最後に、これらの金属イオンは、その光を放出する。Ｅｕ（ＩＩＩ）及びＴｂ（ＩＩＩ）の励起されたイオンの準位の放射性の寿命が、数百マイクロ秒の程度であるので、上述したように、二重の、又は、多重の励起さえも、起こることがあるという強い可能性がある。
【００１２】
この飽和の問題は、そのルミネッセンスの収率における劇的な降下に至る。これを、エミッターとしての錯体Ｅｕ（ＩＩＩ）（ｔｈｄ）３ｐｈｅｎを備えたＯＬＥＤについての飽和曲線並びにそのＯＬＥＤに存在する金属イオンの２．９％、１０％及び１００％の励起効率についての三個の理論的な曲線を示す、添付する図１において、最もよく理解することができる。
【００１３】
【化１】
2007536758.tif 000002
図１から理解することができるように、そのルミネッセンスの効率は、おおよそ０．０００２５Ａにおける最大に到達した後、電流を増加させると共に、劇的に降下する。曲線の当てはめ（curve  fitting）によって、励起された金属イオンの百分率を、計算した。図１から理解することができるように、それら測定された値は、たった２．９％の励起率を仮定する理論的な曲線に、正確に適合する。また、比較のために、１０％及び１００％についての理論的な曲線を、図１に含めた。
【００１４】
本発明に従って、二重の、又は、多重の励起の問題は、励起子伝導性化合物を加えることによって、克服されるが、その励起子伝導性化合物へ、その励起を、その希土類金属イオン化合物がすでに励起される場合に、伝達することができる。本発明の内で使用されるような発光系（light-emitting  system）においては、その励起は、それら分子及び配位子に局在化されるので、その励起は、その希土類金属イオン化合物から有効に取り除かれ、そして、その希土類金属イオン化合物は、二重に励起されない。三重項の励起子が、比較的長い寿命のものであるので、それらを、長い距離にわたって伝達することができる。従って、それらは、他の錯体の分子を見出す高い機会を有し、そこでは、その中心のイオンは、まだ励起されない。このように、その励起エネルギーは、ＯＬＥＤにおけるボリューム（volume）から輸送され、そこでは、その励起の密度は、他の部分に対して最も高いものであり、それら他の部分では、その励起の密度は、それほど高いものではない。
【００１５】
好適な実施形態に従って、その励起子伝導性化合物は、エネルギーの点で、それら電子輸送性化合物、それら正孔輸送性化合物、又はその両方のいずれかよりも低い、三重項の準位を有する。このように、その励起子伝導性化合物への励起の良好な伝達を、達成することができる。好ましくは、その励起子伝導性化合物の三重項の水準（niveau）とそれら電子輸送性化合物及び／又はそれら正孔輸送性化合物の水準との間の差は、≧０ｃｍ−１且つ≦４０００ｃｍ−１、好ましくは、≧５００ｃｍ−１且つ≦３０００ｃｍ−１、及び、最も好適な≧１０００ｃｍ−１且つ≦２０００ｃｍ−１である。
【００１６】
好適な実施形態に従って、その励起子伝導性化合物は、その希土類金属イオン化合物の共鳴準位よりも、エネルギー的に、より高い三重項のエネルギーを有する。それをすることによって、その希土類金属イオン化合物が適切に励起されることは、保証されることである；さらには、その励起子伝導性化合物からのその希土類金属イオン化合物への励起の伝達は、このように、さらにはそのルミネッセンスの収率を改善することさえも、可能である。好ましくは、その励起子伝導性化合物の三重項の水準とその希土類金属イオン化合物の水準との差は、≧０ｃｍ−１且つ≦４０００ｃｍ−１、好ましくは、≧５００ｃｍ−１且つ≦３０００ｃｍ−１、及び、最も好適な≧５００ｃｍ−１且つ≦１０００ｃｍ−１である。
【００１７】
本発明の好適な実施形態に従って、その励起子伝導性化合物の（Ｖ単位での、ゼロボルトにおける真空の準位に対して測定された、このように負の値を使用する）酸化ポテンシャルは、それら正孔輸送性化合物の酸化ポテンシャルよりも低いものである。このように、その励起子伝導性化合物は、その正孔輸送性化合物よりも、酸化することが、より困難なものである。これによって、それら励起子の破壊は、予防され、且つ、その発光層の高い効力は、維持される。好ましくは、その励起子伝導性化合物の酸化ポテンシャル及びその正孔輸送性化合物の酸化ポテンシャルにおける差は、≧０Ｖ且つ≦０．５Ｖ、好ましくは、≧０．０５Ｖ且つ≦０．３Ｖ、及び、最も好適な≧０．１Ｖ且つ≦０．２Ｖである。さらには、その励起子伝導性化合物の好適な酸化ポテンシャルは、＜−４．５Ｖ且つ＞−６．３Ｖ、好ましくは、＜−４．８Ｖ且つ＞−６Ｖ、及び、最も好適な＜−５Ｖ且つ＞−５．７Ｖである。
【００１８】
本発明の好適な実施形態に従って、その正孔輸送性化合物の（真空の準位に対するＶ単位での、従って、負の値における）酸化ポテンシャルは、その電子輸送性化合物の酸化ポテンシャル及びその励起子伝導性化合物の酸化ポテンシャルの両方よりも高いものである。そうすることによって、その発光層における正孔の輸送が、本質的に、その正孔輸送性化合物を介して、且つ、その励起子伝導性化合物又はその電子輸送性化合物を介さずに、起こることは、保証されることである。
【００１９】
本発明の好適な実施形態に従って、その励起子伝導性化合物の（真空の準位に対するＶ単位での、従って、負の値における）還元ポテンシャルは、それら電子輸送性化合物の還元ポテンシャルよりも高いものである。このように、その励起子伝導性化合物は、その電子輸送性化合物よりも、還元することが、より困難なものである。これによって、それら励起子の破壊は、予防され、且つ、その発光層の高い効力は、維持される。好ましくは、その励起子伝導性化合物の還元ポテンシャル及びそれら電子輸送性化合物の還元ポテンシャルにおける差は、≧０Ｖ且つ≦０．５Ｖ、好ましくは≧０．０５Ｖ且つ≦０．３Ｖ、及び、最も好適な≧０．１Ｖ且つ≦０．２Ｖである。さらには、その励起子伝導性化合物の好適な還元ポテンシャルは、≦−１．５Ｖ且つ≧−４Ｖ、好ましくは≦−２Ｖ且つ≧−３．５Ｖ、及び、最も好適な≦−２Ｖ且つ≧−３Ｖである。
【００２０】
本発明の好適な実施形態に従って、その電子輸送性化合物の（真空の準位に対するＶ単位での、従って、負の値における）還元ポテンシャルは、それら正孔輸送性化合物の還元ポテンシャル及びそれら励起子伝導性化合物の還元ポテンシャルの両方よりも低いものである。そうすることによって、その発光層における電子の輸送が、本質的に、その電子輸送性化合物を介して、且つ、その励起子伝導性化合物又はその正孔輸送性化合物を介さずに、起こることは、保証されることである。
【００２１】
その励起子伝導性化合物は、その金属イオンへ束縛されると共に配位子として役に立つこともある；一方では、また、その金属イオンへ束縛されない励起子伝導性化合物を使用することが、可能である。
【００２２】
本発明の好適な実施形態に従って、その発光層の厚さは、≧０ｎｍ且つ≦６０ｎｍ、好ましくは≧５ｎｍ且つ≦４０ｎｍ、及び最も好適な≧１０ｎｍ且つ≦３０ｎｍである。そうすることによって、発光（light  emitting）の効力における最適条件に到達すると共にそれを維持することができる。
【００２３】
本発明の好適な実施形態に従って、その発光層における励起子伝導性化合物の濃度は、それら電子輸送性化合物、それら正孔輸送性化合物のいずれかの濃度よりも高いか、又は、その両方の濃度よりも高いものである。そうすることによって、それら励起子伝導性化合物への励起の効率的な伝達を、達成することができる。
【００２４】
その発光層に存在する希土類金属イオンの原子の濃度は、その層の総重量の重量％単位で、好ましくは≧５％と≦５０％（重量％）との間に、より好ましくは≧１０％と≦４５％（重量％）との間に、より好ましくは≧１５％と≦４０％（重量％）との間に、及び、最も好ましくは≧２０％と≦３０％（重量％）との間に、ある。
【００２５】
［包括的な基の定義：］
本記載及び特許請求の範囲のいたるところで、包括的な基、例えば、アルキル、アルコキシ、アリールを使用しておいた。別に指定されない限り、以下に続くものは、ここに開示された化合物内に見出された包括的な基へ適用されることもある好適な基である：。
【００２６】
アルキル：直鎖の及び分岐のＣ１−Ｃ８−アルキル、
アルケニル：Ｃ２−Ｃ６−アルケニル、
シクロアルキル：Ｃ３−Ｃ８−シクロアルキル、
アルコキシ：Ｃ１−Ｃ６−アルコキシ、
アルキレン：メチレン；１，１−エチレン；１，２−エチレン；１，１−プロピリデン；１，２−プロピレン；１，３−プロピレン；２，２−プロピリデン；ブタン−２−オール−１，４−ジイル；プロパン−２−オール−１，３−ジイル；１，４−ブチレン；シクロヘキサン−１，１−ジイル；シクロヘキサン−１，２−ジイル；シクロヘキサン−１，３−ジイル；シクロヘキサン−１，４−ジイル；シクロペンタン−１，１−ジイル；シクロペンタン−１，２−ジイル；及びシクロペンタン−１，３−ジイル：からなる群より選択されたもの、
アリール：３００より下の分子量を有するホモ芳香族化合物より選択されたもの、
アリーレン：１，２−フェニレン；１，３−フェニレン；１，４−フェニレン；１，２−ナフタレニレン；１，３−ナフタレニレン；１，４−ナフタレニレン；２，３−ナフタレニレン；１−ヒドロキシ−２，３−フェニレン；１−ヒドロキシ−２，４−フェニレン；１−ヒドロキシ−２，５−フェニレン；及び１−ヒドロキシ−２，６−フェニレン：からなる群より選択されたもの、
ヘテロアリール：ピリジニル；ピリミジニル；ピラジニル；トリアゾリル；ピリダジニル；１，３，５，−トリアジニル；キノリニル；イソキノリニル；キノキサリニル；イミダゾリル；ピラゾリル；ベンズイミダゾリル；チアゾリル；オキサゾリジニル；ピロリル；カルバゾリル；インドリル；及びイソインドリル：からなる群より選択されたものであって、ここで、そのヘテロアリールは、その選択されたヘテロアリールの環におけるいずれの原子を介しても、その化合物へ接続されることもある、
ヘテロアリーレン：ピリジンジイル；キノリンジイル；ピラゾジイル；ピラゾールジイル；トリアゾールジイル；ピラジンジイル；及びイミダゾールジイル：からなる群より選択されたものであって、ここで、そのヘテロアリーレンは、その選択されたヘテロアリーレンの環におけるいずれの原子を介しても、その化合物における架橋（bridge）として作用し、より具体的に好適なものは；ピリジン−２，３−ジイル；ピリジン−２，４−ジイル；ピリジン−２，５−ジイル；ピリジン−２，６−ジイル；ピリジン−３，４−ジイル；ピリジン−３，５−ジイル；キノリン−２，３−ジイル；キノリン−２，４−ジイル；キノリン−２，８−ジイル；イソキノリン−１，３−ジイル；イソキノリン−１，４−ジイル；ピラゾール−１，３−ジイル；ピラゾール−３，５−ジイル；トリアゾール−３，５−ジイル；トリアゾール−１，３−ジイル；ピラジン−２，５−ジイル；及びイミダゾール−２，４−ジイルであり、
−Ｃ１−Ｃ６−ヘテロシクロアルキル、ここで、そのＣ１−Ｃ６−ヘテロシクロアルキルのヘテロシクロアルキルは、ピペリジニル；ピペリジン；１，４−ピペラジン，テトラヒドロチオフェン；テトラヒドロフラン；１，４，７−トリアザシクロノナン；１，４，８，１１−テトラアザシクロテトラデカン；１，４，７，１０，１３−ペンタアザシクロペンタデカン；１，４−ジアザ−７−チア−シクロノナン；１，４−ジアザ−７−オキサ−シクロノナン；１，４，７，１０−テトラアザシクロドデカン；１，４−ジオキサン；１，４，７−トリチア−シクロノナン；ピロリジン；及びテトラヒドロピラン：からなる群より選択されるが、ここで、そのヘテロシクロアルキルは、その選択されたヘテロシクロアルキルの環におけるいずれの原子を介しても、その−Ｃ１−Ｃ６−アルキルへ接続されることもある、
ヘテロシクロアルキレン：ピペリジン−１，２−イレン；ピペリジン−２，６−イレン；ピペリジン−４，４−イリデン；１，４−ピペラジン−１，４−イレン；１，４−ピペラジン−２，３−イレン；１，４−ピペラジン−２，５−イレン；１，４−ピペラジン−２，６−イレン；１，４−ピペラジン−１，２−イレン；１，４−ピペラジン−１，３−イレン；１，４−ピペラジン−１，４−イレン；テトラヒドロチオフェン−２，５−イレン；テトラヒドロチオフェン−３，４−イレン；テトラヒドロチオフェン−２，３−イレン；テトラヒドロフラン−２，５−イレン；テトラヒドロフラン−３，４−イレン；テトラヒドロフラン−２，３−イレン；ピロリジン−２，５−イレン；ピロリジン−３，４−イレン；ピロリジン−２，３−イレン；ピロリジン−１，２−イレン；ピロリジン−１，３−イレン；ピロリジン−２，２−イリデン；１，４，７−トリアザシクロノナ−１，４−イレン；１，４，７−トリアザシクロノナ−２，３−イレン；１，４，７−トリアザシクロノナ−２，９−イレン；１，４，７−トリアザシクロノナ−３，８−イレン；１，４，７−トリアザシクロノナ−２，２−イリデン；１，４，８，１１−テトラアザシクロテトラデカ−１，４−イレン；１，４，８，１１−テトラアザシクロテトラデカ−１，８−イレン；１，４，８，１１−テトラアザシクロテトラデカ−２，３−イレン；１，４，８，１１−テトラアザシクロテトラデカ−２，５−イレン；１，４，８，１１−テトラアザシクロテトラデカ−１，２−イレン；１，４，８，１１−テトラアザシクロテトラデカ−２，２−イリデン；１，４，７，１０−テトラアザシクロドデカ−１，４−イレン；１，４，７，１０−テトラアザシクロドデカ−１，７−イレン；１，４，７，１０−テトラアザシクロドデカ−１，２−イレン；１，４，７，１０−テトラアザシクロドデカ−２，３−イレン；１，４，７，１０−テトラアザシクロドデカ−２，２−イリデン；１，４，７，１０，１３−ペンタアザシクロペンタデカ−１，４−イレン；１，４，７，１０，１３−ペンタアザシクロペンタデカ−１，７−イレン；１，４，７，１０，１３−ペンタアザシクロペンタデカ−２，３−イレン；１，４，７，１０，１３−ペンタアザシクロペンタデカ−１，２−イレン；１，４，７，１０，１３−ペンタアザシクロペンタデカ−２，２−イリデン；１，４−ジアザ−７−チア−シクロノナ−１，４−イレン；１，４−ジアザ−７−チア−シクロノナ−１，２−イレン；１，４−ジアザ−７−チア−シクロノナ−２，３−イレン；１，４−ジアザ−７−チア−シクロノナ−６，８−イレン；１，４−ジアザ−７−チア−シクロノナ−２，２−イリデン；１，４−ジアザ−７−オキサシクロノナ−１，４−イレン；１，４−ジアザ−７−オキサ−シクロノナ−１，２−イレン；１，４−ジアザ−７−オキサ−シクロノナ−２，３−イレン；１，４−ジアザ−７−オキサ−シクロノナ−６，８−イレン；１，４−ジアザ−７−オキサ−シクロノナ−２，２−イリデン；１，４−ジオキサンｎ−２，３−イレン；１，４−ジオキサン−２，６−イレン；１，４−ジオキサン−２，２−イリデン；テトラヒドロピラン−２，３−イレン；テトラヒドロピラン−２，６−イレン；テトラヒドロピラン−２，５−イレン；テトラヒドロピラン−２，２−イリデン；１，４，７−トリチア−シクロノナ−２，３−イレン；１，４，７−トリチア−シクロノナ−２，９−イレン；及び１，４，７−トリチア−シクロノナ−２，２−イリデン：からなる群より選択されたもの、
ヘテロシクロアルキル：ピロリニル；ピロリジニル；モルホリニル；ピペリジニル；ピペラジニル；ヘキサメチレンイミン；１，４−ピペラジニル；テトラヒドロチオフェニル；テトラヒドロフラニル；１，４，７−トリアザシクロノナニル；１，４，８，１１−テトラアザシクロテトラデカニル；１，４，７，１０，１３−ペンタアザシクロペンタデカニル；１，４−ジアザ−７−チアシクロノナニル；１，４−ジアザ−７−オキサ−シクロノナニル；１，４，７，１０−テトラアザシクロドデカニル；１，４−ジオキサニル；１，４，７−トリチアシクロノナニル；テトラヒドロピラニル；及びオキサゾリジニル：からなる群より選択されたものであって、ここで、そのヘテロシクロアルキルは、その選択されたヘテロシクロアルキルの環におけるいずれの原子を介しても、その化合物へ接続されることもある、
ケト：基−Ｃ＝Ｏ−
アミン：基−Ｎ（Ｒ）２、ここで、各々のＲは、独立して、水素；Ｃ１−Ｃ６−アルキル；Ｃ１−Ｃ６−アルキル−Ｃ６Ｈ５；及びフェニル：より選択されるが、ここで、両方のＲが、Ｃ１−Ｃ６−アルキルであるとき、両方のＲは、互いに、その複素環式の環へのアルキル置換基を形成する任意の残留するアルキル鎖を備えた−ＮＣ３から−ＮＣ５までの複素環式の環を形成することもある、
ハロゲン：Ｆ；Ｃｌ；Ｂｒ及びＩ：からなる群より選択されたもの、
過ハロゲン：Ｃ１−Ｃ６の直鎖の及び分岐のアルキル，フェニル及びＣ１−Ｃ６−アルキル−Ｃ６Ｈ５からなる群より選択されたものであって、それらにおいて、それら水素の≧５０％、好ましくはそれら水素の≧８０％、及び、最も好適な全ての水素が、ハロゲンによって取って替わられてしまったもの、
スルホナート：基−Ｓ（Ｏ）２ＯＲ、ここで、Ｒは、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
スルファート：基−ＯＳ（Ｏ）２ＯＲ、ここで、Ｒは、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
スルホン：基−Ｓ（Ｏ）２Ｒ、ここで、Ｒは、水素；Ｃ１−Ｃ６−アルキル；フェニル；Ｃ１−Ｃ６−アルキル−Ｃ６Ｈ５及び基：−ＮＲ’２より選択された（スルホンアミドを与えるための）アミン：より選択されるが、ここで、各々のＲ’は、独立して、水素；Ｃ１−Ｃ６−アルキル；Ｃ１−Ｃ６−アルキル−Ｃ６Ｈ５；及びフェニル：より選択されるが、ここで、両方のＲ’が、Ｃ１−Ｃ６−アルキルであるとき、両方のＲ’は、互いに、その複素環式の環へのアルキル置換基を形成する任意の残留するアルキル鎖を備えた−ＮＣ３から−ＮＣ５までの複素環式の環を形成することもある、
カルボキシラート誘導体：基−Ｃ（Ｏ）ＯＲ、ここで、Ｒは、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
カルボニル誘導体：基−Ｃ（Ｏ）Ｒ、ここで、Ｒは、水素；Ｃ１−Ｃ６−アルキル；フェニル；Ｃ１−Ｃ６−アルキル−Ｃ６Ｈ５及び基：−ＮＲ’２より選択された（アミドを与えるための）アミン：より選択されるが、ここで、各々のＲ’は、独立して、水素；Ｃ１−Ｃ６−アルキル；Ｃ１−Ｃ６−アルキル−Ｃ６Ｈ５；及びフェニル：より選択されるが、ここで、両方のＲ’が、Ｃ１−Ｃ６−アルキルであるとき、両方のＲ’は、互いに、その複素環式の環へのアルキル置換基を形成する任意の残留するアルキル鎖を備えた−ＮＣ３から−ＮＣ５までの複素環式の環を形成することもある、
ホスホナート：基−Ｐ（Ｏ）（ＯＲ）２、ここで、各々のＲは、独立して、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
ホスファート：基−ＯＰ（Ｏ）（ＯＲ）２、ここで、各々のＲは、独立して、水素；Ｃ１−Ｃ６−アルキル；フェニル；Ｃ１−Ｃ６−アルキル−Ｃ６Ｈ５；Ｌｉ；Ｎａ；Ｋ；Ｃｓ；Ｍｇ；及びＣａ：より選択される、
ホスフィン：基−Ｐ（Ｒ）２、ここで、各々のＲは、独立して、水素；Ｃ１−Ｃ６−アルキル；フェニル；及びＣ１−Ｃ６−アルキル−Ｃ６Ｈ５：より選択される、
ホスフィンオキシド：基−Ｐ（Ｏ）Ｒ２、ここで、Ｒは、独立して、水素；Ｃ１−Ｃ６−アルキル；フェニル；及びＣ１−Ｃ６−アルキル−Ｃ６Ｈ５；並びに基：−ＮＲ’２より選択された（ホスホンアミドを与えるための）アミン：より選択されるが、ここで、各々のＲ’は、独立して、水素；Ｃ１−Ｃ６−アルキル；Ｃ１−Ｃ６−アルキル−Ｃ６Ｈ５；及びフェニル：より選択されるが、ここで、両方のＲ’が、Ｃ１−Ｃ６−アルキルであるとき、両方のＲ’は、互いに、その複素環式の環へのアルキル置換基を形成する任意の残留するアルキル鎖を備えた−ＮＣ３から−ＮＣ５までの複素環式の環を形成することもある。
【００２７】
別に指定されない限り、以下に続くものは、ここに開示された化合物内で見出された基へ適用されることもある、より好適な基の制限である：。
【００２８】
アルキル；直鎖の及び分岐のＣ１−Ｃ６−アルキル、
アルケニル：Ｃ３−Ｃ６−アルケニル、
シクロアルキル：Ｃ６−Ｃ８−シクロアルキル、
アルコキシ：Ｃ１−Ｃ４−アルコキシ、
アルキレン：メチレン；１，２−エチレン；１，３−プロピレン；ブタン−２−オール−１，４−ジイル；１，４−ブチレン；シクロヘキサン−１，１−ジイル；シクロヘキサン−１，２−ジイル；シクロヘキサン−１，４−ジイル；シクロペンタン−１，１−ジイル；及びシクロペンタン−１，２−ジイル：からなる群より選択されたもの、
アリール：フェニル；ビフェニル；ナフタレニル；アントラセニル；及びフェナントレニル：からなる群より選択されたもの、
アリーレン：１，２−フェニレン；１，３−フェニレン；１，４−フェニレン；１，２−ナフタレニレン；１，４−ナフタレニレン；２，３−ナフタレニレン；及び１−ヒドロキシ−２，６−フェニレン：からなる群より選択されたもの、
ヘテロアリール：ピリジニル；ピリミジニル；キノリニル；ピラゾリル；トリアゾリル；イソキノリニル；イミダゾリル；及びオキサゾリジニル：からなる群より選択されたものであって、ここで、そのヘテロアリールは、その選択されたヘテロアリールの環におけるいずれの原子を介しても、その化合物へ接続されることもある、
ヘテロアリーレン：ピリジン−２，３−ジイル；ピリジン−２，４−ジイル；ピリジン−２，６−ジイル；ピリジン−３，５−ジイル；キノリン−２，３−ジイル；キノリン−２，４−ジイル；イソキノリン−１，３−ジイル；イソキノリン−１，４−ジイル；ピラゾール−３，５−ジイル；及びイミダゾール−２，４−ジイル：からなる群より選択されたもの、
ヘテロシクロアルキル：ピロリジニル；モルホリニル；ピペリジニル；１，４−ピペラジニル；テトラヒドロフラニル；１，４，７−トリアザシクロノナニル；１，４，８，１１−テトラアザシクロテトラデカニル；１，４，７，１０，１３−ペンタアザシクロペンタデカニル；１，４，７，１０−テトラアザシクロドデカニル；及びピペラジニル：からなる群より選択されたものであって、ここで、そのヘテロシクロアルキルは、その選択されたヘテロシクロアルキルの環におけるいずれの原子を介しても、その化合物へ接続されることもある、
ヘテロシクロアルキレン：ピペリジン−２，６−イレン；ピペリジン−４，４−イリデン；１，４−ピペラジン−１，４−イレン；１，４−ピペラジン−２，３−イレン；１，４−ピペラジン−２，６−イレン；テトラヒドロチオフェン−２，５−イレン；テトラヒドロチオフェン−３，４−イレン；テトラヒドロフラン−２，５−イレン；テトラヒドロフラン−３，４−イレン；ピロリジン−２，５−イレン；ピロリジン−２，２−イリデン；１，４，７−トリアザシクロノナ−１，４−イレン；１，４，７−トリアザシクロノナ−２，３−イレン；１，４，７−トリアザシクロノナ−２，２−イリデン；１，４，８，１１−テトラアザシクロテトラデカ−１，４−イレン；１，４，８，１１−テトラアザシクロテトラデカ−１，８−イレン；１，４，８，１１−テトラアザシクロテトラデカ−２，３−イレン；１，４，８，１１−テトラアザシクロテトラデカ−２，２−イリデン；１，４，７，１０−テトラアザシクロドデカ−１，４−イレン；１，４，７，１０−テトラアザシクロドデカ−１，７−イレン；１，４，７，１０−テトラアザシクロドデカ−２，３−イレン；１，４，７，１０−テトラアザシクロドデカ−２，２−イリデン；１，４，７，１０，１３−ペンタアザシクロペンタデカ−１，４−イレン；１，４，７，１０，１３−ペンタアザシクロペンタデカ−１，７−イレン；１，４−ジアザ−７−チア−シクロノナ−１，４−イレン；１，４−ジアザ−７−チア−シクロノナ−２，３−イレン；１，４−ジアザ−７−チアシクロノナ−２，２−イリデン；１，４−ジアザ−７−オキサシクロノナ−１，４−イレン；１，４−ジアザ−７−オキサ−シクロノナ−２，３−イレン；１，４−ジアザ−７−オキサ−シクロノナ−２，２−イリデン；１，４−ジオキサン−２，６−イレン；１，４−ジオキサン−２，２−イリデン；テトラヒドロピラン−２，６−イレン；テトラヒドロピラン−２，５−イレン；及びテトラヒドロピラン−２，２−イリデン：からなる群より選択されたもの、
−Ｃ１−Ｃ６−アルキル−ヘテロシクロアルキルであって、ここで、その−Ｃ１−Ｃ６−ヘテロシクロアルキルのヘテロシクロアルキルは、ピペリジニル；１，４−ピペラジニル；テトラヒドロフラニル；１，４，７−トリアザシクロノナニル；１，４，８，１１−テトラアザシクロテトラデカニル；１，４，７，１０，１３−ペンタアザシクロペンタデカニル；１，４，７，１０−テトラアザシクロドデカニル；及びピロリジニル：からなる群より選択されるが、ここで、そのヘテロシクロアルキルは、その選択されたヘテロシクロアルキルの環におけるいずれの原子を介しても、その−Ｃ１−Ｃ６−アルキルへ接続されることもある、
アミン：基−Ｎ（Ｒ）２、ここで、各々のＲは、独立して、水素；Ｃ１−Ｃ６−アルキル；及びベンジル：より選択される、
ハロゲン：Ｆ及びＣｌ：からなる群より選択されたもの、
過ハロゲン：Ｃ３−Ｃ６の直鎖の及び分岐のアルキル，フェニル及びＣ１−Ｃ６−アルキル−Ｃ６Ｈ５からなる群より選択されたものであって、それらにおいて、それら水素の≧８０％、好ましくはそれら水素の≧９０％、及び、最も好適な全ての水素が、ハロゲンによって、好ましくはフッ素によって、取って替わられてしまったもの、
スルホナート：基−Ｓ（Ｏ）２ＯＲ、ここで、Ｒは、水素；Ｃ１−Ｃ６−アルキル；Ｎａ；Ｋ；Ｍｇ；及びＣａ：より選択される、
スルファート：基−ＯＳ（Ｏ）２ＯＲ、ここで、Ｒは、水素；Ｃ１−Ｃ６−アルキル；Ｎａ；Ｋ；Ｍｇ；及びＣａ：より選択される、
スルホン：基−Ｓ（Ｏ）２Ｒ、ここで、Ｒは、水素；Ｃ１−Ｃ６−アルキル；ベンジル及び基：−ＮＲ’２より選択されたアミン：より選択されるが、ここで、各々のＲ’は、独立して、水素；Ｃ１−Ｃ６−アルキル；及びベンジル：より選択される、
カルボキシラート誘導体：基−Ｃ（Ｏ）ＯＲ、ここで、Ｒは、水素；Ｎａ；Ｋ；Ｍｇ；Ｃａ；Ｃ１−Ｃ６−アルキル；及びベンジル：より選択される、
カルボニル誘導体：基−Ｃ（Ｏ）Ｒ、ここで、Ｒは、水素；Ｃ１−Ｃ６−アルキル；ベンジル及び基：−ＮＲ’２より選択されたアミン：より選択されるが、ここで、各々のＲ’は、独立して、水素；Ｃ１−Ｃ６−アルキル；及びベンジル：より選択される、
ホスホナート：基−Ｐ（Ｏ）（ＯＲ）２、ここで、各々のＲは、独立して、水素；Ｃ１−Ｃ６−アルキル；ベンジル；Ｎａ；Ｋ；Ｍｇ；及びＣａ：より選択される、
ホスファート：基−ＯＰ（Ｏ）（ＯＲ）２、ここで、各々のＲは、独立して、水素；Ｃ１−Ｃ６−アルキル；ベンジル；Ｎａ；Ｋ；Ｍｇ；及びＣａ：より選択される、
ホスフィン：基−Ｐ（Ｒ）２、ここで、各々のＲは、独立して、水素；Ｃ１−Ｃ６−アルキル；及びベンジル：より選択される、
ホスフィンオキシド：基−Ｐ（Ｏ）Ｒ２、ここで、Ｒは、独立して、水素；Ｃ１−Ｃ６−アルキル；ベンジル及び基：−ＮＲ’２より選択されたアミン：より選択されるが、ここで、各々のＲ’は、独立して、水素；Ｃ１−Ｃ６−アルキル；及びベンジル：より選択される。
【００２９】
Ｍ、Ｍｎ（ｎは整数である）：（帯電した又は帯電してない）金属イオン、それによって、二個の金属イオンＭｎ及びＭｍは、別に示唆されない限り、独立して、相互より選択される。
【００３０】
好ましくは、それら正孔輸送性化合物は、式Ｉ、式ＩＩ、式ＩＩＩの一般的な構造を備えた分子、又は、それらの混合物を含有する群より選択される：。
【００３１】
【化２】
2007536758.tif 000003
式中、Ｒ１、Ｒ２、及び／又はＲ３は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル（sulphoarenyl）、スルホナート、スルファート、スルホン、アミンを含む群の中から選択される。
【００３２】
【化３】
2007536758.tif 000004
式中、Ｒ１、Ｒ２、及び／又はＲ３は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群の中から選択される。
【００３３】
【化４】
2007536758.tif 000005
式中、Ｒ１、Ｒ２、Ｒ３、Ｒ４、Ｒ５、及び／又はＲ６は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群の中から選択される。
【００３４】
好ましくは、その電子輸送性化合物は、式ＩＶ、式Ｖ、式ＶＩ、式ＶＩＩの一般的な構造を備えた分子、又はそれらの混合物を含有する群より選択される：。
【００３５】
【化５】
2007536758.tif 000006
式中、Ｒ１、Ｒ２、及び／又はＲ３は、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群より選択される。
【００３６】
【化６】
2007536758.tif 000007
式中、Ｒ１、Ｒ２、及び／又はＲ３は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群より選択される。
【００３７】
【化７】
2007536758.tif 000008
式中、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、及び／又はＲ１５は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群より選択される。
【００３８】
【化８】
2007536758.tif 000009
式中、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、及び／又はＲ１６は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミン
を含む群より選択される。
【００３９】
好ましくは、励起子伝導性化合物は、式ＶＩＩＩの一般的な構造を備えた分子又はそれらの混合物を含有する群より選択される：。
【００４０】
【化９】
2007536758.tif 000010
式中、Ｒ１、Ｒ２、Ｒ３、及び／又はＲ４は、独立して、水素、ヒドロキシル、ハロゲン、過ハロゲン、ホルミル、カルボキシ及び／又はカルボニル誘導体、アルキル、シクロアルキル、ハロゲンアルキル、アリール、アリーレン、ハロゲンアリール、ヘテロアリール、ヘテロアリーレン、ヘテロシクロアルキレン、ヘテロシクロアルキル、ハロゲンヘテロアリール、  アルケニル、ハロゲンアルケニル、アルキニル、ハロゲンアルキニル、ケト、ケトアリール、ケトハロゲンアリール、ケトヘテロアリール、ケトアルキル、ケトハロゲンアルキル、ケトアルケニル、ケトハロゲンアルケニル、ホスホアルキル、ホスホナート、ホスファート、ホスフィン、ホスフィンオキシド、ホスホリル、ホスホアリール、スルホニル、スルホアルキル、スルホアレニル、スルホナート、スルファート、スルホン、アミンを含む群の中から選択される。
【００４１】
本発明に従った好適な電界発光性デバイスは、連続して、少なくとも一つの第一の電極、上述したような少なくとも一つの発光層、及び、少なくとも一つの第二の電極を含む。第一の及び第二の電極については、当技術において知られた全ての電極材料のみならず全ての電極を、使用することができる。
【００４２】
このような電界発光性デバイスのより良好な築き上げのためには、その発光層における本質的に全ての化合物が、電気的に中性であることは、好適なことである。これを、例えば、帯電した配位子が、それら金属イオンの電荷を補償するために、使用されるという点で、達成することができる。中性に帯電した化合物を使用することによって、その発光層を、蒸着によって築き上げることができる。
【００４３】
本発明に従った好適な照明ユニットは、上述したような電界発光性デバイスを含有し、且つ、家庭の用途、店舗の照明、住宅の照明、アクセント照明、スポット照明、劇場の照明、ファイバー光学部品の用途、投射系、セルフリットディスプレイ（self-lit  display）、医療の照明の用途、ピクセル化されたディスプレイ、セグメントに分けられたディスプレイ、警戒標識、指示器の標識、装飾用の照明、などに使用されることができる。
【００４４】
請求した構成要素並びに記述した実施形態及び例において本発明と一致して使用される構成要素のみならず、前述した構成要素は、それらの大きさ、形状、材料の選択、及び、技術的な概念に関して、適当な分野で知られた選択の判定規準を限定無しに適用することができるように、どんな特別な除外も受けない。
【００４５】
本発明の対象の付加的な詳細、特性、特徴、及び利点は、従属請求項及びの例の以下に続く記述−−それら例は、例示的な様式で、本発明に従った発光層の数個の実施形態を示す−−に開示される。
【実施例１】
【００４６】
例１
本発明の発光層の第一の例において、その発光層は、以下に続く化合物：
【００４７】
【化１０】
2007536758.tif 000011
及び
【００４８】
【化１１】
2007536758.tif 000012
を含有する。
【００４９】
４，７−ジフェニル−１，１０−フェナントロリンは、電子輸送性化合物として、４，４’−ビス（カルバゾール−９−イル）−ビフェニルは、正孔輸送性化合物として、役に立ち、希土類金属イオン化合物は、ユーロピウムである。１，３−ジフェニルプロパン−１，３−ジオンは、励起子伝導性化合物として作用する。これらの化合物の三重項の水準、酸化ポテンシャル及び還元ポテンシャルは、以下に続くようなものである：。
【００５０】
【表１】
2007536758.tif 000013
好適なものとしては、１，３−ジフェニルプロパン−１，３−ジオンは、最低の三重項の水準及び４，４’−ビス（カルバゾール−９−イル）−ビフェニルよりも低い酸化ポテンシャルのみならず４，７−ジフェニル−１，１０−フェナントロリンよりも高い還元ポテンシャルを有する。さらには、好適なものとしては、４，７−ジフェニル−１，１０−フェナントロリンは、最低の還元ポテンシャルを、及び、４，４’−ビス（カルバゾール−９−イル）−ビフェニルは、最高の酸化ポテンシャルを、有する。
【実施例２】
【００５１】
例ＩＩ
本発明の発光層の第二の例においては、その発光層は、以下に続く化合物：
【００５２】
【化１２】
2007536758.tif 000014
及び
【００５３】
【化１３】
2007536758.tif 000015
を含有する。
【００５４】
４，７−ジフェニル−１，１０−フェナントロリンは、電子輸送性化合物として、４，４’，４’’−トリス（カルバゾール−９−イル）−トリフェニルアミンは、正孔輸送性化合物として、役に立ち、その希土類金属化合物は、ユーロピウムである。１，３−ジフェニルプロパン−１，３−ジオンは、励起子伝導性化合物として作用する。これらの化合物の三重項の水準、酸化ポテンシャル及び還元ポテンシャルは、以下に続くようなものである：。
【００５５】
【表２】
2007536758.tif 000016
好適なものとしては、１，３−ジフェニルプロパン−１，３−ジオンは、最低の三重項の水準及び４，４’，４’’−トリス（カルバゾール−９−イル）−トリフェニルアミンよりも低い酸化ポテンシャルのみならず４，７−ジフェニル−１，１０−フェナントロリンよりも高い還元ポテンシャルを有する。さらには、好適なものとしては、４，４’，４’’−トリス（カルバゾール−９−イル）−トリフェニルアミンは、最高の酸化ポテンシャルを、及び、４，７−ジフェニル−１，１０−フェナントロリンは、最低の還元ポテンシャルを、有する。
【図面の簡単な説明】
【００５６】
【図１】エミッターとしての錯体Ｅｕ（ＩＩＩ）（ｔｈｄ）３ｐｈｅｎを備えたＯＬＥＤについての飽和曲線並びにそのＯＬＥＤに存在する金属イオンの２．９％、１０％及び１００％の励起効率についての三個の理論的な曲線を示す。
【図１】
2007536758.tif 000025
【国際調査報告】
2007536758.tif 000026
2007536758.tif 000027
2007536758.tif 000028